"セルロース樹脂基材と、セルロース樹脂を溶解する重合性成分A1を5質量以上75質量以下含む重合性化合物A及び下記一般式1で示される含フッ素重合体Bを含有する硬化性組成物の硬化膜を備え、前記セルロース樹脂基材と前記硬化膜とは接して積層され、前記含フッ素重合体Bは前記硬化膜中において前記セルロース樹脂基材とは反対側に偏在している、反射防止用積層体ここでセルロース樹脂を溶解する成分とは、18cm×1cmの大きさに切った厚さ80μmのセルロース樹脂フィルムを、6gの該成分中に25°Cで2時間浸し、取り出したフィルムを80°Cで24時間真空乾燥機で乾燥したときのフィルムの質量減少率が1以上である成分をいう。。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。セルロース樹脂基材と、2-ヒドロキシエチルメタアクリレート、アクリロイルモルフォリン、γ-ブチロラクトンアクリレート、ヒドロキシプロピルメタアクリレート、N-ビニルピロリドン、N-ビニルホルムアミド、N-ビニルカプロラクタム、グリシジルメタクリレート、テトラヒドロフルフリルアクリレート、4-ヒドロキシブチルアクリレート、ジエチレングリコールモノアクリレート、グリセリンモノメタクリレート、エチレングリコールジアクリレートおよびジエチレングリコールジアクリレートから選択される少なくとも1種の重合性化合物A1を5質量以上75質量以下含有する重合性化合物Aならびに下記一般式1で示される含フッ素重合体Bを含有する硬化性組成物の硬化膜を有し、前記セルロース樹脂基材と前記硬化膜とは接して積層され、前記含フッ素重合体Bが前記硬化膜中において前記セルロース樹脂基材とは反対側に偏在している、反射防止用積層体。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。請求項1または請求項2において、前記硬化膜が前記セルロース樹脂基材を形成するセルロース樹脂を含有する、反射防止用積層体。セルロース樹脂を溶解する重合性成分A1を5質量以上75質量以下含む重合性化合物A及び下記一般式1で示される含フッ素重合体Bを含有する硬化性組成物をセルロース樹脂基材に塗布した後、硬化させる工程を含む、反射防止用積層体の製造方法ここでセルロース樹脂を溶解する成分とは、18cm×1cmの大きさに切った厚さ80μmのセルロース樹脂フィルムを、6gの該成分中に25°Cで2時間浸し、取り出したフィルムを80°Cで24時間真空乾燥機で乾燥したときのフィルムの質量減少率が1以上である成分をいう。。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。2-ヒドロキシエチルメタアクリレート、アクリロイルモルフォリン、γ-ブチロラクトンアクリレート、ヒドロキシプロピルメタアクリレート、N-ビニルピロリドン、N-ビニルホルムアミド、N-ビニルカプロラクタム、グリシジルメタクリレート、テトラヒドロフルフリルアクリレート、4-ヒドロキシブチルアクリレート、ジエチレングリコールモノアクリレート、グリセリンモノメタクリレート、エチレングリコールジアクリレートおよびジエチレングリコールジアクリレートから選択される少なくとも1種の重合性化合物A1を5質量以上75質量以下含有する重合性化合物Aならびに下記一般式1で示される含フッ素重合体Bを含有する硬化性組成物をセルロース樹脂基材に塗布した後、硬化させる工程を含む、反射防止用積層体の製造方法。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。セルロース樹脂を溶解する重合性成分A1を5質量以上75質量以下含む重合性化合物A及び下記一般式1で示される含フッ素重合体Bを含有する、硬化性組成物ここでセルロース樹脂を溶解する成分とは、18cm×1cmの大きさに切った厚さ80μmのセルロース樹脂フィルムを、6gの該成分中に25°Cで2時間浸し、取り出したフィルムを80°Cで24時間真空乾燥機で乾燥したときのフィルムの質量減少率が1以上である成分をいう。。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。2-ヒドロキシエチルメタアクリレート、アクリロイルモルフォリン、γ-ブチロラクトンアクリレート、ヒドロキシプロピルメタアクリレート、N-ビニルピロリドン、N-ビニルホルムアミド、N-ビニルカプロラクタム、グリシジルメタクリレート、テトラヒドロフルフリルアクリレート、4-ヒドロキシブチルアクリレート、ジエチレングリコールモノアクリレート、グリセリンモノメタクリレート、エチレングリコールジアクリレートおよびジエチレングリコールジアクリレートから選択される少なくとも1種の重合性化合物A1を5質量以上75質量以下含有する重合性化合物Aおよび下記一般式1で示される含フッ素重合体Bを含有する、硬化性組成物。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。しかしながら、従来の方法では、シリカ粒子の偏在性が不安定で十分な反射防止性が得られないばかりでなく、硬化膜表面の耐擦傷性に優れないという問題があった。そこで、本発明に係る幾つかの態様は、上記課題を解決することで、反射防止性および耐擦傷性に優れた硬化膜を一度の塗布工程で形成することができる硬化性組成物、あるいは該硬化膜を有する反射防止用積層体ならびにその製造方法を提供するものである。本発明は上述の課題の少なくとも一部を解決するためになされたものであり、以下の態様または適用例として実現することができる。[適用例1]本発明に係る反射防止用積層体の一態様は、セルロース樹脂基材と、セルロース樹脂を溶解する重合性成分A1を5質量以上75質量以下含む重合性化合物A及び下記一般式1で示される含フッ素重合体Bを含有する硬化性組成物の硬化膜を備え、前記セルロース樹脂基材と前記硬化膜とは接して積層され、前記含フッ素重合体Bは前記硬化膜中において前記セルロース樹脂基材とは反対側に偏在していることを特徴とする。ここで、セルロース樹脂を溶解する成分とは、18cm×1cmの大きさに切った厚さ80μmのセルロース樹脂フィルムを、6gの該成分中に25°Cで2時間浸し、取り出したフィルムを80°Cで24時間真空乾燥機で乾燥したときのフィルムの質量減少率が1以上である成分をいう。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。[適用例2]本発明に係る反射防止用積層体の一態様は、セルロース樹脂基材と、2-ヒドロキシエチルメタアクリレート、アクリロイルモルフォリン、γ-ブチロラクトンアクリレート、ヒドロキシプロピルメタアクリレート、N-ビニルピロリドン、N-ビニルホルムアミド、N-ビニルカプロラクタム、グリシジルメタクリレート、テトラヒドロフルフリルアクリレート、4-ヒドロキシブチルアクリレート、ジエチレングリコールモノアクリレート、グリセリンモノメタクリレート、エチレングリコールジアクリレートおよびジエチレングリコールジアクリレートから選択される少なくとも1種の重合性化合物A1を5質量以上75質量以下含有する重合性化合物Aならびに下記一般式1で示される含フッ素重合体Bを含有する硬化性組成物の硬化膜を有し、前記セルロース樹脂基材と前記硬化膜とは接して積層され、前記含フッ素重合体Bが前記硬化膜中において前記セルロース樹脂基材とは反対側に偏在していることを特徴とする。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。ここで含フッ素重合体Bが硬化膜中のセルロース樹脂基材とは反対側に偏在しているとは、前記硬化膜中のセルロース樹脂基材とは反対側における粒子の密度が、硬化膜中のセルロース樹脂基材側における粒子の密度よりも高いことをいう。硬化膜中のセルロース樹脂基材側とセルロース樹脂基材とは反対側とにおける粒子の密度の相対的大小は、例えば反射防止用積層体の断面を電子顕微鏡で観察することにより決定することができる。セルロース樹脂基材側とその反対側との粒子の密度の差は大きいほど好ましい。硬化膜中のセルロース樹脂基材とは反対側に含フッ素重合体Bが高密度に存在しており、硬化膜中のセルロース樹脂基材側には含フッ素重合体Bが実質的に存在していないことが特に好ましい。[適用例3]適用例1または適用例2において、前記硬化膜が前記セルロース樹脂基材を形成するセルロース樹脂を含有することができる。[適用例4]本発明に係る反射防止用積層体の製造方法の一態様は、セルロース樹脂を溶解する重合性成分A1を5質量以上75質量以下含む重合性化合物A及び下記一般式1で示される含フッ素重合体Bを含有する硬化性組成物をセルロース樹脂基材に塗布した後、硬化させる工程を含むことを特徴とする。ここで、セルロース樹脂を溶解する成分とは、18cm×1cmの大きさに切った厚さ80μmのセルロース樹脂フィルムを、6gの該成分中に25°Cで2時間浸し、取り出したフィルムを80°Cで24時間真空乾燥機で乾燥したときのフィルムの質量減少率が1以上である成分をいう。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。[適用例5]本発明に係る反射防止用積層体の製造方法の一態様は、2-ヒドロキシエチルメタアクリレート、アクリロイルモルフォリン、γ-ブチロラクトンアクリレート、ヒドロキシプロピルメタアクリレート、N-ビニルピロリドン、N-ビニルホルムアミド、N-ビニルカプロラクタム、グリシジルメタクリレート、テトラヒドロフルフリルアクリレート、4-ヒドロキシブチルアクリレート、ジエチレングリコールモノアクリレート、グリセリンモノメタクリレート、エチレングリコールジアクリレートおよびジエチレングリコールジアクリレートから選択される少なくとも1種の重合性化合物A1を5質量以上75質量以下含有する重合性化合物Aならびに下記一般式1で示される含フッ素重合体Bを含有する硬化性組成物をセルロース樹脂基材に塗布した後、硬化させる工程を含むことを特徴とする。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。[適用例6]本発明に係る硬化性組成物の一態様は、セルロース樹脂を溶解する重合性成分A1を5質量以上75質量以下含む重合性化合物A及び下記一般式1で示される含フッ素重合体Bを含有することを特徴とする。ここで、セルロース樹脂を溶解する成分とは、18cm×1cmの大きさに切った厚さ80μmのセルロース樹脂フィルムを、6gの該成分中に25°Cで2時間浸し、取り出したフィルムを80°Cで24時間真空乾燥機で乾燥したときのフィルムの質量減少率が1以上である成分をいう。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。[適用例7]本発明に係る硬化性組成物の一態様は、2-ヒドロキシエチルメタアクリレート、アクリロイルモルフォリン、γ-ブチロラクトンアクリレート、ヒドロキシプロピルメタアクリレート、N-ビニルピロリドン、N-ビニルホルムアミド、N-ビニルカプロラクタム、グリシジルメタクリレート、テトラヒドロフルフリルアクリレート、4-ヒドロキシブチルアクリレート、ジエチレングリコールモノアクリレート、グリセリンモノメタクリレート、エチレングリコールジアクリレートおよびジエチレングリコールジアクリレートから選択される少なくとも1種の重合性化合物A1を5質量以上75質量以下含有する重合性化合物Aおよび下記一般式1で示される含フッ素重合体Bを含有することを特徴とする。式1中、Lはその内部にエステル結合、エーテル結合またはウレタン結合を含んでいてもよい炭素数1~10の連結基を表し、mは0または1を表す。Rは水素原子もしくはフッ素原子または炭素数1~6のアルキル基もしくはフルオロアルキル基を表す。Xは水素原子またはメチル基を表す。Aは1種もしくは2種以上の任意のビニルモノマーからの繰り返し単位を表す。x、y、zは全繰り返し単位を基準とした場合のそれぞれの繰り返し単位のモルを表し、10≦x≦60、10≦y≦70、0≦z≦80を満たす値を表す。ただし、xyz=100である。本発明に係る反射防止用積層体によれば、硬化膜中の、セルロース樹脂基材と接触する面とは反対の面側にB含フッ素重合体が高密度に存在する層以下、低屈折率層ともいうを有し、セルロース樹脂基材と接触する面側にB含フッ素重合体が実質的に存在しない層以下、ハードコート層ともいうを有しているため、反射防止性および耐擦傷性の双方を兼ね備えることができる。本発明に係る反射防止用積層体の製造方法によれば、基材となるセルロース樹脂に前記硬化性組成物を一度塗布して硬化させることで、セルロース樹脂と接触する面とは反対の面側にB含フッ素重合体が高密度に存在する層を形成し、セルロース樹脂と接触する面側にB含フッ素重合体が実質的に存在しない層を形成することができる。かかる方法は、低屈折率層とハードコート層を多層塗工する必要がないことから、生産性やコストの面で有利となる。以下、本発明に係る好適な実施形態について詳細に説明する。なお、本発明は、下記の実施形態に限定されるものではなく、本発明の要旨を変更しない範囲において実施される各種の変型例も含む。1.硬化性組成物本実施の形態に係る硬化性組成物は、A重合性化合物と、B含フッ素重合体と、を含有する。以下、本実施の形態に係る硬化性組成物の各成分について詳細に説明する。なお、本明細書においてAないしDの各材料を、それぞれA成分ないしD成分と省略して記載することもある。1.1.A重合性化合物本実施の形態で用いられるA重合性化合物は、重合性を有する化合物であれば特に限定されないが、エチレン性不飽和基を有する化合物が好ましい。A重合性化合物は、セルロース樹脂を溶解する重合性化合物以下、A1成分ともいうと、A1成分以外の重合性化合物以下、A2成分ともいうと、に分類することができる。なお、本実施の形態に係る硬化性組成物中におけるA成分の含有量は、D溶媒を除く成分の合計を100質量としたときに、80~99質量が好ましく、90~98質量がさらに好ましい。A成分の含有量が上記範囲にあることにより、高硬度、反射防止性および耐擦傷性を兼ね備えた硬化膜を形成することができる。1.1.1.A1成分本実施の形態に係る硬化性組成物は、A1セルロース樹脂を溶解する重合性化合物を含有する。本明細書においてセルロース樹脂を溶解する重合性化合物とは、18cm×1cmの大きさに切った厚さ80μmの基材のセルロース樹脂フィルムの質量をa0gとし、このフィルムを室温環境下で6gの重合性化合物に2時間浸し、取り出したフィルムを80°Cで24時間真空乾燥機で乾燥した後のフィルムの質量をa1gとしたときに、a0-a1/a0×100で表されるフィルムの質量減少率が1以上である重合性化合物のことをいう。本実施の形態に係る硬化性組成物がA1成分を含有していることにより、成膜する際に後述するB含フッ素重合体の偏在化を引き起こして、高硬度、反射防止性および耐擦傷性を兼ね備えた反射防止用積層体を得ることができる。B含フッ素重合体の偏在化が発現する機構は明らかでないが、本実施の形態においては例えば次のように考えられる。本実施の形態に係る硬化性組成物をセルロース樹脂基材上に塗布した場合、A1成分がセルロース樹脂を溶解するため、セルロース樹脂が塗布された硬化性組成物中に溶出する。ここでB含フッ素重合体は溶出したセルロース樹脂との親和性に劣るため、硬化性組成物中でよりセルロース樹脂の濃度が低い側、すなわち基材と反対側の界面に偏在すると推測される。これに対し、基材のセルロース樹脂を溶解しない樹脂のみを含有する硬化性組成物では、セルロース樹脂が硬化性組成物中に溶出しないため、上記のようなB含フッ素重合体の偏在は起きない。その結果、反射防止用積層体に十分な反射防止性や耐擦傷性を付与することができない。A1セルロース樹脂を溶解する重合性化合物としては、以下に例示するような、エチレン性不飽和基等の重合性基を1個有する化合物以下、単官能化合物というやエチレン性不飽和基等の重合性基を2個以上有する化合物以下、多官能化合物というが挙げられる。A1成分である単官能化合物としては、例えば、2-ヒドロキシエチルメタアクリレート、アクリロイルモルフォリン、N-ビニルピロリドン、N-ビニルホルムアミド等のフィルムの質量減少率が10以上である重合性化合物;γ-ブチロラクトンアクリレート、N-ビニルカプロラクタム等のフィルムの質量減少率が5以上10未満である重合性化合物;ヒドロキシプロピルメタアクリレート等のフィルムの質量減少率が1以上5未満である重合性化合物等が挙げられる。その他、グリシジルメタクリレート、テトラヒドロフルフリルアクリレート、4-ヒドロキシブチルアクリレート、ジエチレングリコールモノアクリレート、グリセリンモノメタクリレート等が挙げられる。A1成分である多官能化合物としては、エチレングリコールジアクリレート、ジエチレングリコールジアクリレート等が挙げられる。これらの成分は、1種単独で用いてもよいし2種以上を混合して用いてもよい。A重合性化合物に占めるA1成分の含有量は、5質量以上75質量以下であり、好ましくは10質量以上50質量以下であり、より好ましくは10質量以上40質量以下である。なお、本明細書においてA成分とは、A1成分とA2成分とを合計したものをいう。A1成分が上記範囲で配合されることで、高硬度および高い耐擦傷性を有する硬化膜を得ることができるだけでなく、硬化膜中のセルロース樹脂基材と反対側にB含フッ素重合体を偏在させることが容易となる。1.1.2.A2成分A2成分であるA1成分以外の重合性化合物は、硬化性組成物の成膜性ならびに硬化膜の硬度および耐擦傷性を高める目的で用いられる。A2成分としては、上記A1成分以外の単官能化合物や多官能化合物が挙げられる。これらのうち、架橋構造を形成することにより硬度および耐擦傷性に優れる硬化膜を形成することができる点で多官能化合物が好ましい。A2成分である多官能化合物としては、例えば、多官能のメタアクリルエステル化合物、多官能のビニル化合物、多官能のエポキシ化合物、多官能のアルコキシメチルアミン化合物が好ましく、多官能のメタアクリルエステル化合物、多官能のビニル化合物がより好ましい。多官能のメタアクリルエステル化合物としては、トリメチロールプロパントリメタアクリレート、ペンタエリスリトールトリメタアクリレート、ジペンタエリスリトールペンタメタアクリレート、ネオペンチルグリコールジアクリレート、テトラエチレングリコールジアクリレート、フッ化アダマンチルジアクリレート、1,4-ブタンジオールジアクリレート、イソボロニルアクリレート、ブチルアクリレート等が挙げられる。多官能のビニル化合物としては、ジビニルベンゼン等が挙げられる。多官能のエポキシ化合物としては、1,4-ブタンジオールジグリシジルエーテル、1,6-ヘキサンジオールジグリシジルエーテル、ネオペンチルグリコールジグリシジルエーテル、トリメチロールプロパントリグリシジルエーテル、ポリエチレングリコールジグリシジルエーテル、グリセリントリグリシジルエーテル等が挙げられる。多官能のアルコキシメチルアミン化合物としては、ヘキサメトキシメチル化メラミン、ヘキサブトキシメチル化メラミン、テトラメトキシメチル化グリコールウリル、テトラブトキシメチル化グリコールウリル等が挙げられる。また、A2成分は、本願発明の効果を損なわない程度に単官能のメタアクリルエステル化合物、単官能のビニル化合物、単官能のエポキシ化合物等を含んでもよい。A2成分中に含まれる多官能化合物の割合は、A2成分の全量を100質量としたときに、50~100質量であることが好ましく、80~100質量であることがより好ましく、100質量であることが特に好ましい。1.2.B含フッ素重合体本実施の形態に係る硬化性組成物は、B下記一般式1で示される含フッ素重合体を含有する。上記一般式1中、Lは炭素数1~10の連結基を表し、好ましくは炭素数1~6の連結基であり、特に好ましくは炭素数2~4の連結基である。この連結基は、直鎖構造、分岐構造、環構造のいずれであってもよく、O、N、Sから選ばれるヘテロ原子を有していてもよく、その内部にエステル結合、エーテル結合またはウレタン結合を有していてもよい。なお、mは0または1を表す。上記一般式1中、Rは水素原子もしくはフッ素原子または炭素数1~6のアルキル基もしくはフルオロアルキル基を表す。Rがアルキル基もしくはフルオロアルキル基の場合には、直鎖構造、分岐構造、環構造のいずれであってもよく、O、N、Sから選ばれるヘテロ原子を有していてもよい。上記一般式1中、Xは水素原子またはメチル基を表す。上記一般式1中、Aは任意のビニルモノマーからの繰り返し単位を表し、ヘキサフルオロプロピレンと共重合可能な単量体の構成成分であれば特に制限されない。また、Aは、単独または複数のビニルモノマーによって構成されていてもよい。このようなビニルモノマーとしては、例えば、メチルビニルエーテル、エチルビニルエーテル、t-ブチルビニルエーテル、シクロヘキシルビニルエーテル、イソプロピルビニルエーテル、ヒドロキシエチルビニルエーテル、ヒドロキシブチルビニルエーテル、グリシジルビニルエーテル、アリルビニルエーテル等のビニルエーテル類;酢酸ビニル、プロピオン酸ビニル、酪酸ビニル等のビニルエステル類;メチルメタアクリレート、エチルメタアクリレート、ヒドロキシエチルメタアクリレート、グリシジルメタアクリレート、アリルメタアクリレート、メタアクリロイルオキシプロピルトリメトキシシラン等のスチレン誘導体;クロトン酸、マレイン酸、イタコン酸等の不飽和カルボン酸およびその誘導体等が挙げられるが、ビニルエーテル類、ビニルエステル類であることが好ましく、ビニルエーテル類がより好ましい。x、y、zは全繰り返し単位を基準とした場合のそれぞれの繰り返し単位のモルを表し、10≦x≦60、10≦y≦70、0≦z≦80を満たす値を表す。好ましくは35≦x≦55、30≦y≦60、0≦z≦20の場合であり、より好ましくは40≦x≦55、40≦y≦55、0≦z≦10の場合である。ただし、xyz=100である。上述したようなB含フッ素重合体が硬化膜の表面に偏在することにより低屈折率層を形成し、硬化膜に反射防止膜としての機能を付与することができる。また、B含フッ素重合体が硬化膜の表面に偏在することで、硬化膜の硬度を高めて耐擦傷性を向上させたり、カールを小さくさせたりする効果も期待される。B含フッ素重合体の屈折率は、1.50以下であり、好ましくは1.45以下である。B含フッ素重合体の屈折率を1.50以下とすることにより、反射防止性に優れた硬化膜を得ることができる。また、B含フッ素重合体の屈折率は、空気の屈折率である1.00を下限として低いほど好ましいが、製造上の観点からB含フッ素重合体の屈折率の下限は1.20となる。本明細書中における屈折率とは、25°CにおけるNa-D線波長589nmの屈折率をいう。本明細書中における含フッ素重合体の屈折率は、同一マトリックス中に、固形分中の含フッ素重合体含量を、1質量、10質量、20質量とした組成物を成膜し、JISK7105ISO489に相当に従い、25°CにおけるNa-D線での屈折率を測定し、検量線法で計算した粒子含量100質量の値をいう。GPCゲルパーミエーションクロマトグラフィ法により測定されたB含フッ素重合体の数平均分子量は、特に限定されるものではないが、好ましくは1,000~100,000、より好ましくは5,000~80,000である。B含フッ素重合体の数平均分子量が前記範囲にあると、低屈折率性が得られやすくなると共に、硬化膜表面への偏在化が容易となる。本実施の形態に係る硬化性組成物中において、B含フッ素重合体の含有量は、形成する硬化膜の膜厚に応じて適宜調整できるが、溶剤を除く成分の合計を100質量としたときに、0.1~5質量とすることが好ましい。具体的には、B成分が低屈折率層の主成分となるため、B成分が偏在して形成された層の厚さが、50~200nmの範囲となるように配合すればよい。具体的な配合量は、例えば、硬化膜の膜厚が10μmの場合、溶剤を除く成分の合計を100質量としたときに、好ましくは0.4~1.2質量、より好ましくは0.5~1質量の範囲内である。硬化膜の膜厚が7μmの場合、好ましくは0.6~1.8質量、より好ましくは0.7~1.5質量であり、硬化膜の膜厚が3μmの場合、好ましくは1.2~4質量、より好ましくは1.5~3質量の範囲内である。B成分の含有量が上記範囲未満であると、反射防止性を発現するB成分が高密度に存在する層低屈折率層を形成できない場合がある。一方、B成分の含有量の合計が上記範囲を超えると、反射防止性を発現するB成分が高密度に存在する層低屈折率層の厚さが大きくなりすぎて、反射率低減効果が発現しない場合がある。本実施の形態に用いられるB含フッ素重合体の合成は、例えば、溶液重合、沈澱重合、懸濁重合、塊状重合、乳化重合等の重合方法によって水酸基含有重合体等の前駆体を合成した後、メタアクリロイル基を導入することにより行うことができる。重合反応は、回分式、半連続式、連続式等の公知の操作で行うことができる。上記重合方法の中でも、特にラジカル開始剤を用いた溶液重合法が好ましい。溶液重合法で使用される溶剤としては、例えば、酢酸エチル、酢酸ブチル、アセトン、メチルエチルケトン、メチルイソブチルケトン、シクロヘキサノン、テトラヒドロフラン、ジオキサン、N,N-ジメチルホルムアミド、N,N-ジメチルアセトアミド、ベンゼン、トルエン、アセトニトリル、塩化メチレン、クロロホルム、ジクロロエタン、メタノール、エタノール、1-プロパノール、1-ブタノールが挙げられる。これらの溶剤は、単独または2種以上の混合物でもよいし、水との混合溶媒であってもよい。重合温度は、生成されるB含フッ素重合体の分子量、開始剤の種類等に応じて適宜設定することができるが、50~100°Cの範囲で重合を行うことが好ましい。反応圧力は、適宜設定することができるが、通常1×105~1×107Pa、好ましくは1×105~3×106Pa程度である。反応時間は、5~30時間程度である。1.3.C重合開始剤本実施の形態に係る硬化性組成物は、C重合開始剤を含有してもよい。このようなC重合開始剤としては、例えばA成分としてメタアクリルエステル化合物および/またはビニル化合物を含有する場合は、熱的に活性ラジカル種を発生させる化合物熱重合開始剤および放射線光照射により活性ラジカル種を発生させる化合物放射線光ラジカル重合開始剤等の汎用品を挙げることができる。また、A成分としてエポキシ化合物および/またはアルコキシメチルアミン化合物を含有する場合は、酸性化合物および放射線光照射により酸を発生させる化合物放射線光酸発生剤等の汎用品を挙げることができる。これらの中でも、放射線光重合開始剤が好ましい。放射線光ラジカル重合開始剤としては、光照射により分解してラジカルを発生して重合を開始させられるものであれば特に制限はなく、例えば、アセトフェノン、アセトフェノンベンジルケタール、1-ヒドロキシシクロヘキシルフェニルケトン、2,2-ジメトキシ-1,2-ジフェニルエタン-1-オン、キサントン、フルオレノン、ベンズアルデヒド、フルオレン、アントラキノン、トリフェニルアミン、カルバゾール、3-メチルアセトフェノン、4-クロロベンゾフェノン、4,4’-ジメトキシベンゾフェノン、4,4’-ジアミノベンゾフェノン、ベンゾインプロピルエーテル、ベンゾインエチルエーテル、ベンジルジメチルケタール、1-4-イソプロピルフェニル-2-ヒドロキシ-2-メチルプロパン-1-オン、2-ヒドロキシ-2-メチル-1-フェニルプロパン-1-オン、チオキサントン、ジエチルチオキサントン、2-イソプロピルチオキサントン、2-クロロチオキサントン、2-メチル-1-[4-メチルチオフェニル]-2-モルホリノ-プロパン-1-オン、2-ベンジル-2-ジメチルアミノ-1-4-モルホリノフェニル-ブタノン-1,4-2-ヒドロキシエトキシフェニル-2-ヒドロキシ-2-プロピルケトン、2,4,6-トリメチルベンゾイルジフェニルホスフィンオキサイド、ビス-2,6-ジメトキシベンゾイル-2,4,4-トリメチルペンチルホスフィンオキシド、オリゴ2-ヒドロキシ-2-メチル-1-4-1-メチルビニルフェニルプロパノン等が挙げられる。放射線光ラジカル重合開始剤の市販品としては、例えば、BASFジャパン株式会社製のイルガキュア184、369、651、500、819、907、784、2959、CGI1700、CGI1750、CGI1850、CG24-61、ダロキュア1116、1173、ルシリンTPO、8893;UCB社製のユベクリルP36;ランベルティ社製のエザキュアーKIP150、KIP65LT、KIP100F、KT37、KT55、KTO46、KIP75/B等が挙げられる。熱ラジカル重合開始剤としては、加熱により分解してラジカルを発生して重合を開始するものであれば特に制限はなく、例えば、過酸化物、アゾ化合物を挙げることができ、具体例としては、ベンゾイルパーオキサイド、t-ブチル-パーオキシベンゾエート、アゾビスイソブチロニトリル等が挙げられる。放射線光酸発生剤としては、トリアリールスルホニウム塩類、ジアリールヨードニウム塩類の化合物を使用することができる。放射線光酸発生剤の市販品としては、サンアプロ社製のCPI-100P、101A等が挙げられる。本実施の形態に係る硬化性組成物中において、必要に応じて用いられるC重合開始剤の含有量は、溶媒を除く成分の合計を100質量としたときに、好ましくは0.01~15質量、より好ましくは0.1~8質量の範囲内である。上記の範囲で配合することで、より硬度および耐擦傷性の高い硬化膜が得られる。なお、C重合開始剤は複数種の化合物を併用することもできる。1.4.D溶媒本実施の形態に係る硬化性組成物は、セルロース樹脂基材に塗布したときの塗膜以下、硬化性組成物層というの厚さや硬化性組成物の粘度を調節するために、D溶媒で希釈して用いることができる。例えば、本実施の形態に係る硬化性組成物を反射防止膜や被覆材として用いる場合の25°Cにおける粘度は、通常0.1~50,000mPa秒であり、好ましくは、0.5~10,000mPa秒である。D溶媒としては、例えば、メタノール、エタノール、イソプロパノール、ブタノール、オクタノール等のアルコール類;アセトン、メチルエチルケトン、メチルイソブチルケトン、シクロヘキサノン等のケトン類;酢酸エチル、酢酸ブチル、乳酸エチル、γ-ブチロラクトン、プロピレングリコールモノメチルエーテルアセテート、プロピレングリコールモノエチルエーテルアセテート等のエステル類;エチレングリコールモノメチルエーテル、ジエチレングリコールモノブチルエーテル等のエーテル類;ベンゼン、トルエン、キシレン等の芳香族炭化水素類;ジメチルホルムアミド、ジメチルアセトアミド、N-メチルピロリドン等のアミド類等が挙げられる。本実施の形態に係る硬化性組成物において、必要に応じて用いられるD溶媒の含有量は、D溶媒を除く成分の合計を100質量部としたときに、50~10,000質量部の範囲内であることが好ましい。D溶媒の含有量は、塗布膜厚、硬化性組成物の粘度等を考慮して適宜決定することができる。なお、本実施の形態に係る硬化性組成物において必要に応じて用いられるD溶媒の一部または全部として、セルロース樹脂を溶解する溶媒を選択してもよい。ここでセルロース樹脂を溶解する溶媒とは、18cm×1cmの大きさに切った厚さ80μmのセルロース樹脂フィルムを、6gの該成分中に25°Cで2時間浸し、取り出したフィルムを80°Cで24時間真空乾燥機で乾燥したときのフィルムの質量減少率が1以上である成分であって、上記A1成分に含まれないものをいう。具体的には、シクロヘキサノン、アセトン、メチルエチルケトン、アセチルアセトン、ジアセトンアルコール等が例示される。D溶媒の一部又は全部をセルロース樹脂を溶解する溶媒とすることで、セルロース樹脂をより効率よく溶出させ、硬化膜と基材との密着性をさらに高めたり、B含フッ素重合体の偏在性をさらに高めたりすることができる。1.5.その他の添加剤本実施の形態に係る硬化性組成物は、必要に応じて、粒子分散剤、酸化防止剤、紫外線吸収剤、光安定剤、シランカップリング剤、老化防止剤、熱重合禁止剤、着色剤、レベリング剤、界面活性剤、保存安定剤、可塑剤、滑剤、無機系充填材、有機系充填材、フィラー、濡れ性改良剤、塗面改良剤等を含有することができる。これらのうち、粒子分散剤として、フッ素原子を含有する化合物、シロキサン鎖を有する化合物を使用することで、B粒子の偏在を促進し、塗膜の屈折率を低下させることができる。1.6.硬化性組成物の製造方法本実施の形態に係る硬化性組成物は、A重合性化合物、B含フッ素重合体、必要に応じてC重合開始剤、D溶媒、その他の添加剤をそれぞれ添加して、室温または加熱条件下で混合することにより調製することができる。具体的には、ミキサー、ニーダー、ボールミル、三本ロール等の混合機を用いて調製することができる。但し、加熱条件下で混合する場合には、熱重合開始剤の分解温度以下で行うことが好ましい。2.反射防止用積層体およびその製造方法2.1.反射防止用積層体の製造方法本実施の形態に係る反射防止用積層体の製造方法は、aセルロース樹脂を溶解する重合性成分A1を5質量以上75質量以下含む重合性化合物A及び上記一般式1で示される含フッ素重合体Bを含有する硬化性組成物を準備する工程以下、工程aともいうと、b前記硬化性組成物をセルロース樹脂基材に塗布した後、硬化させる工程以下、工程bともいうと、を含む。なお、A1基材のセルロース樹脂を溶解する重合性化合物は、上記で定義した質量減少率が1以上の重合性化合物のことをいう。かかる反射防止用積層体の製造方法によれば、基材となるセルロース樹脂に前記硬化性組成物を一度塗布して硬化させることで、セルロース樹脂基材とは反対側にB含フッ素重合体が偏在している硬化膜を形成することができる。これにより、反射防止性および耐擦傷性を兼ね備えた反射防止用積層体を製造することができる。かかる方法は、低屈折率層とハードコート層を多層塗工する必要がないことから、生産性やコストの面で有利となる。以下、工程ごとに説明する。2.1.1.工程a工程aは、前述した硬化性組成物を準備する工程である。かかる硬化性組成物の構成や製造方法等は前述したとおりであるため、詳細な説明は省略する。2.1.2.工程b工程bは、工程aで準備された硬化性組成物をセルロース樹脂基材に塗布した後、乾燥させて硬化させる工程である。工程aで準備された硬化性組成物をセルロース樹脂基材に塗布する方法は特に限定されず、例えばバーコート塗工、エアナイフ塗工、グラビア塗工、グラビアリバース塗工、リバースロール塗工、リップ塗工、ダイ塗工、ディップ塗工、オフセット印刷、フレキソ印刷、スクリーン印刷等の公知の方法を用いることができる。前記の方法で塗布した後、溶剤等の揮発成分を乾燥させる。具体的には、前記硬化性組成物をセルロース樹脂基材上に塗布し、0~200°C、好ましくは20~150°C、より好ましくは20~120°Cで揮発成分を乾燥させる。200°Cを超える温度では、セルロース樹脂基材が変形したり、硬化性組成物層の硬化に寄与するバインダー成分が揮発することにより強度が低下することがある。乾燥の方法は、熱風式、ドラム式、赤外線式、誘導加熱式等が挙げられ、基材の大きさ、厚さにより適宜決定される。熱風式で加熱する場合、風速が速すぎるとB含フッ素重合体の偏在性や塗膜の面観が損なわれることがあるため、熱風の風速は20m/秒以下であることが好ましく、5m/秒以下であることがより好ましい。工程aで準備された硬化性組成物をセルロース樹脂基材上に塗布すると、該硬化性組成物中に含まれるA1成分とセルロース樹脂基材中に含まれるセルロース樹脂とが相互作用して、硬化性組成物層中にセルロース樹脂が混入するか、または、セルロース樹脂基材にA1成分が浸透する場合がある。硬化性組成物層中にセルロース樹脂が混入しているか否かは、例えば、得られた硬化膜をラマン分光測定装置で測定し、前記セルロース樹脂が有する特定の官能基のピークを観測することにより判別することができる。硬化性組成物の硬化条件についても特に限定されるものではない。具体的には、前記硬化性組成物をセルロース樹脂基材上に塗布し、好ましくは0~200°Cで揮発成分を乾燥させた後、放射線および/または熱で硬化処理を行うことにより反射防止用積層体を形成することができる。熱で硬化させる場合の好ましい条件は、20~150°Cであり、10秒~24時間の範囲で行われる。放射線で硬化させる場合、紫外線または電子線を用いることが好ましい。紫外線の照射光量は、好ましくは0.01~10J/cm2であり、より好ましくは0.1~2J/cm2である。また、電子線の照射条件は、加圧電圧が10~300kV、電子密度が0.02~0.30mA/cm2、電子線照射量が1~10Mradである。2.2.反射防止用積層体図1は、本実施の形態に係る反射防止用積層体を模式的に示した断面図である。図1に示すように、本実施の形態に係る反射防止用積層体100は、基材となるセルロース樹脂基材10の上に上述した硬化性組成物を硬化させた硬化膜20が形成されており、硬化膜20中のセルロース樹脂基材とは反対側における含フッ素重合体22の密度は硬化膜20中のセルロース樹脂基材側における含フッ素重合体22の密度よりも高い。すなわち、硬化膜20中のセルロース樹脂基材と反対側には含フッ素重合体22が相対的に高い密度で存在する領域26低屈折率層26ともいうが形成されており、硬化膜20中のセルロース樹脂基材側には含フッ素重合体22が実質的に存在しない領域24ハードコート層24ともいうが形成されている。領域24と領域26の境界は、必ずしも明確である必要はないが、硬化膜20中の含フッ素重合体22の大部分が領域26に集まり領域24は実質的に粒子22を含まないことによって境界が明確であることが好ましい。含フッ素重合体22が領域26に偏在することにより、領域26の屈折率は領域24の屈折率より低くなる。これにより、反射防止性に優れた反射防止用積層体を得ることができる。また、領域24がA成分として多官能化合物を含有する場合には架橋構造を有する硬化膜が形成されるため硬度および耐擦傷性に優れる反射防止用積層体を得ることができる。反射防止用積層体100は、反射防止性能に影響を及ぼさない範囲で、領域26のセルロース樹脂基材10と反対側に接して膜厚30nm以下の他の層を有していても構わない。なお、本発明において硬化膜とは、硬化膜20の硬化性組成物を塗布および硬化して得られる膜をいい、塗布および硬化の過程において成分の加減があっても構わない。含フッ素重合体22が偏在する原因は必ずしも明らかではないが、A1成分がセルロース樹脂を溶解して、セルロース樹脂が硬化性組成物層中へ溶出するため、セルロース樹脂との親和性が低い含フッ素重合体22が硬化性組成物層中のセルロース樹脂濃度が低い側すなわち、硬化性組成物層中のセルロース樹脂基材と反対側に偏在するようになると推定される。このような状態で硬化性組成物を硬化させることにより、硬化膜中のセルロース樹脂基材と反対側に含フッ素重合体22が偏在した硬化膜20を形成することができる。一方、基材のセルロース樹脂を溶解しない重合性化合物のみを含有する硬化性組成物では、セルロース樹脂との相互作用がないため、硬化膜の表面にB含フッ素重合体を偏在させることができず、硬化膜の反射防止機能が損なわれてしまう。以下、本実施の形態に係る反射防止用積層体の各層について説明する。2.2.1.セルロース樹脂基材本実施の形態に係る反射防止用積層体に用いられる基材は、セルロース樹脂基材である。基材としてセルロース樹脂を用いることにより、上述した硬化性組成物中に含まれるA1成分がセルロース樹脂を溶解または膨潤させることにより、含フッ素重合体22が相対的に高い密度で存在する低屈折率層26を形成することができるものと考えられる。一方、セルロース樹脂以外の樹脂を基材として使用した場合には、上述したような作用効果を奏しない。本実施の形態において、セルロース樹脂基材とは、基材自体がセルロース樹脂で形成されていてもよいし、ポリエチレンテレフタレートやポリカーボネート等の基材表面にセルロース樹脂層を有する基材であってもよい。ここで、基材として使用可能なセルロース樹脂としては、トリアセチルセルロースTAC、ジアセチルセルロース、セルロースアセテートブチレート等が挙げられる。また、基材をセルロース樹脂とする反射防止用積層体は、カメラのレンズ部、テレビCRTの画面表示部、あるいは液晶表示装置における偏光子の保護フィルム等の広範なハードコートおよび/または反射防止膜の利用分野において、優れた耐擦傷性および反射防止効果を得ることができる。2.2.2.ハードコート層ハードコート層24は、前述した硬化性組成物を硬化して得られる硬化膜20のセルロース樹脂基材10側に形成される、含フッ素重合体22が実質的に存在しない領域から構成される。ハードコート層24の厚さは、特に限定されないが、好ましくは1~50μm、より好ましくは1~10μmである。ハードコート層24の厚さが1μm未満であると、硬度が不足する場合があり、一方、50μmを超えると、均質な膜を形成することが困難となったり、積層体のカールが大きくなり扱いづらくなる場合がある。ハードコート層の形成の際に、上述のとおりA1成分がセルロース樹脂を溶解するため、得られるハードコート層24はA成分の他にセルロース樹脂を含有する層となる。2.2.3.低屈折率層低屈折率層26は、上述した硬化性組成物を硬化して得られる硬化膜20のセルロース樹脂基材10と反対側に形成される、含フッ素重合体22が相対的に高い密度で存在する領域から構成される。低屈折率層26の厚さは、特に限定されないが、好ましくは50~200nm、より好ましくは60~150nm、特に好ましくは80~120nmである。低屈折率層26の厚さを上記範囲内とすることで可視領域の波長において十分な反射防止効果を得ることができる。本実施の形態に係る反射防止用積層体100におけるハードコート層24と低屈性率層26との屈折率差は、0.05以上の値とすることが好ましい。この理由は、ハードコート層24と低屈折率層26との屈折率差が0.05未満の値であると、これらの反射防止膜での相乗効果が得られず、却って反射防止効果が低下する場合があるからである。3.実施例以下、本発明を実施例によりさらに詳細に説明するが、本発明はこれらの例によって何ら限定されるものではない。3.1.B含フッ素重合体の製造例3.1.1.エチレン性不飽和基含有含フッ素重合体B-1の製造製造例1内容積2.0リットルの電磁攪拌機付きステンレス製オートクレーブを窒素ガスで十分置換した後、酢酸エチル400g、パーフルオロプロピルビニルエーテル138.5g、エチルビニルエーテル36.1g、ヒドロキシエチルビニルエーテル44.0g、過酸化ラウロイル0.7g、アゾ基含有ポリジメチルシロキサン商品名VPS1001、和光純薬工業株式会社製6.0gおよびノニオン性反応性乳化剤商品名NE-30、旭電化工業株式会社製20.0gを仕込み、ドライアイス-メタノールで-50°Cまで冷却した後、再度窒素ガスで系内の酸素を除去した。次いで、ヘキサフルオロプロピレン120.0gを仕込み、昇温を開始した。オートクレーブ内の温度が60°Cに達した時点での圧力は5.3×105Paを示した。その後、70°Cで20時間攪拌下に反応を継続し、圧力が1.7×105Paに低下した時点でオートクレーブを水冷し、反応を停止させた。室温に達した後、未反応モノマーを放出してオートクレーブを開放し、固形分濃度26.4のポリマー溶液を得た。得られたポリマー溶液をメタノールに投入しポリマーを析出させた後、メタノールにて洗浄し、50°Cにて真空乾燥を行い220gの水酸基含有含フッ素重合体を得た。得られた水酸基含有含フッ素重合体に付き、アリザリンコンプレクソン法によるフッ素含量を測定した。また、1H-NMR、13C-NMRの両NMR分析結果、元素分析結果及びフッ素含量から、水酸基含有含フッ素重合体を構成する各単量体成分の割合を決定したところ、ヘキサフルオロプロピレン由来の構造単位が41.1、パーフルオロプロピルビニルエーテルの構造単位が10.0、エチルビニルエーテル由来の構造単位が20.9、ヒドロキシエチルビニルエーテル由来の構造単位が24.8、NE-30由来の構造単位が0.8、アゾ基含有ポリジメチルシロキサン由来の構造単位が2.4であった。電磁攪拌機、ガラス製冷却管および温度計を備えた容量1リットルのセパラブルフラスコに、上記で得られた水酸基含有含フッ素重合体を50.0g、重合禁止剤として2,6-ジ-t-ブチルメチルフェノール0.01gおよびメチルイソブチルケトンMIBK359gを仕込み、20°Cで水酸基含有含フッ素重合体がMIBKに溶解して、溶液が透明、均一になるまで攪拌を行った。次いで、この系に、2-メタクリロイルオキシエチルイソシアネート13.4gを添加し、溶液が均一になるまで攪拌した後、ジブチルチンジラウレート0.1gを添加して反応を開始し、系の温度を55~65°Cに保持し5時間攪拌を継続することにより、エチレン性不飽和基含有含フッ素重合体B-1のMIBK溶液を得た。この溶液をアルミ皿に2g秤量後、150°Cのホットプレート上で5分間乾燥、秤量して固形分含量を求めたところ、15.0質量であった。GPCによるポリスチレン換算数平均分子量は60,000、屈折率は1.41であった。3.1.2.エチレン性不飽和基含有含フッ素重合体B-2の製造製造例2内容積2.0リットルの電磁攪拌機付きステンレス製オートクレーブを窒素ガスで十分置換した後、酢酸エチル400g、パーフルオロプロピルビニルエーテル53.2g、エチルビニルエーテル36.1g、ヒドロキシエチルビニルエーテル44.0g、過酸化ラウロイル10.0g、アゾ基含有ポリジメチルシロキサン商品名VPS1001、和光純薬工業株式会社製6.0gおよびノニオン性反応性乳化剤商品名NE-30、旭電化工業株式会社製20.0gを仕込み、ドライアイス-メタノールで-50°Cまで冷却した後、再度窒素ガスで系内の酸素を除去した。次いで、ヘキサフルオロプロピレン120.0gを仕込み、昇温を開始した。オートクレーブ内の温度が55°Cに達した時点での圧力は5.3×105Paを示した。その後、70°Cで20時間攪拌下に反応を継続し、圧力が1.7×105Paに低下した時点でオートクレーブを水冷し、反応を停止させた。室温に達した後、未反応モノマーを放出してオートクレーブを開放し、固形分濃度25.8のポリマー溶液を得た。得られたポリマー溶液をメタノールに投入しポリマーを析出させた後、メタノールにて洗浄し、50°Cにて真空乾燥を行い210gの水酸基含有含フッ素重合体を得た。製造例1と同様に各単量体成分の割合を決定したところ、ヘキサフルオロプロピレン由来の構造単位が41.0、パーフルオロプロピルビニルエーテルの構造単位が10.1、エチルビニルエーテル由来の構造単位が20.7、ヒドロキシエチルビニルエーテル由来の構造単位が24.9、NE-30由来の構造単位が0.8、アゾ基含有ポリジメチルシロキサン由来の構造単位が2.5であった。電磁攪拌機、ガラス製冷却管および温度計を備えた容量1リットルのセパラブルフラスコに、上記で得られた水酸基含有含フッ素重合体を50.0g、重合禁止剤として2,6-ジ-t-ブチルメチルフェノール0.01gおよびメチルイソブチルケトンMIBK359gを仕込み、20°Cで水酸基含有含フッ素重合体がMIBKに溶解して、溶液が透明、均一になるまで攪拌を行った。次いで、この系に、2-メタクリロイルオキシエチルイソシアネート13.4gを添加し、溶液が均一になるまで攪拌した後、ジブチルチンジラウレート0.1gを添加して反応を開始し、系の温度を55~65°Cに保持し5時間攪拌を継続することにより、エチレン性不飽和基含有含フッ素重合体B-2のMIBK溶液を得た。この溶液をアルミ皿に2g秤量後、150°Cのホットプレート上で5分間乾燥、秤量して固形分含量を求めたところ、15.0質量であった。GPCによるポリスチレン換算数平均分子量は10,000、屈折率は1.41であった。3.2.硬化性組成物の製造例紫外線を遮蔽した容器中において、上記製造例で製造したエチレン性不飽和基含有含フッ素重合体B-18.0質量部固形分として1.2質量部、2-ヒドロキシエチルアクリレート商品名ライトエステルHOA、共栄社化学株式会社製26質量部、ペンタエリスリトールトリアクリレート商品名PET-30、日本化薬株式会社製70質量部、2-メチル-1[4-メチルチオフェニル]-2-モルホリノプロパン-1-オン商品名イルガキュア登録商標907、BASFジャパン株式会社製3質量部、さらにメチルイソブチルケトンを適量加えて室温で2時間撹拌することにより均一な硬化性組成物を得た。この溶液をアルミ皿に2g秤量後、175°Cのホットプレート上で30分間乾燥させ、秤量した後固形分含量を求めたところ、50質量であった。3.3.実施例1反射防止用積層体の作製前記3.2.硬化性組成物の製造例で得られた硬化性組成物をトリアセチルセルロースフィルム上にバーコーターを用いて全体の硬化膜厚が約7μmとなるように塗布し、80°Cで2分間乾燥後、窒素フロー下で高圧水銀灯300mJ/cm2を用いて硬化させて反射防止用積層体を得た。3.4.実施例2~12、比較例1~13表に示す成分を表に示す組成で配合した硬化性組成物を使用したこと以外は、実施例1と同様にして反射防止用積層体を得た。なお、表2~表4に記載のB成分およびB成分の代替品として使用した成分は以下のとおりである。含フッ素重合体B-1上記製造例1で得られたもの、数平均分子量:60,000、屈折率1.41含フッ素重合体B-2上記製造例2で得られたもの、数平均分子量:10,000、屈折率1.41LINC-3A商品名、共栄社化学株式会社製、フッ化アクリレート、数平均分子量:730、屈折率1.418KX-052C商品名、大成ファインケミカル株式会社製、エチレン性不飽和基含有重合体、数平均分子量:50,000、屈折率1.503.5.評価試験3.5.1.A重合性化合物のトリアセチルセルロースに対する溶解性まず、表2~表4に記載されているA重合性化合物のトリアセチルセルロースに対する溶解性について評価した。18cm×1cmの大きさに切った厚さ80μmのトリアセチルセルロースフィルム商品名TDY-80UL、富士フイルム株式会社製の質量をa0gとし、このフィルムを25°Cで6gの重合性化合物に2時間浸し、取り出したフィルムを80°Cで24時間真空乾燥機で乾燥した後のフィルムの質量をa1gとしたときに、a0-a1/a0×100で表されるフィルムの質量減少率を測定した。この質量減少率が1以上である場合には、重合性化合物がトリアセチルセルロースを溶解するものと判断し、1未満である場合には、重合性化合物がトリアセチルセルロースを溶解しないものと判断した。その結果を表1に示す。次に、実施例および比較例で得られた硬化性組成物および反射防止用積層体の下記項目について評価した。その結果を表2~表4に併せて示す。3.5.2.反射率得られた反射防止用積層体のセルロース樹脂基材面を黒色スプレーで塗装し、分光反射率測定装置大型試料室積分球付属装置150-09090を組み込んだ自記分光光度計U-3410、日立製作所株式会社製により波長340~700nmの範囲における反射率を基材側から測定して評価した。具体的には、アルミの蒸着膜における反射率を基準100として、各波長における反射防止用積層体反射防止膜の反射率を測定し、そのうち波長550nmにおける光の反射率を表2~表4に併せて示した。反射率は、3未満であれば低反射性を有すると判断することができる。3.5.3.鉛筆硬度得られた反射防止用積層体をガラス基板上に固定させて、JISK5600-5-4ISO/DIS15184に準拠して評価した。その結果を表2~表4に併せて示す。3.5.4.耐擦傷性スチールウール耐性テスト得られた反射防止用積層体をスチールウールボンスターNo.0000、日本スチールウール株式会社製を学振型摩擦堅牢度試験機AB-301、テスター産業株式会社製に取り付け、硬化膜の表面を荷重200gの条件で10回繰り返し擦過し、当該硬化膜の表面における傷の発生の有無を以下の基準により目視で確認した。評価基準は、以下のとおりである。この評価方法では、A評価またはB評価であれば、耐擦傷性が良好であると判断することができる。その結果を表2~表4に併せて示す。A:硬化膜に傷が発生しない。B:硬化膜の剥離や傷の発生がほとんど認められないか、あるいは硬化膜にわずかな細い傷が認められる。C:硬化膜全面に筋状の傷が認められる。D:硬化膜の一部に剥離が生じる。E:硬化膜の全面に剥離が生じる。3.6.評価結果実施例1~12においては、反射率が3未満となり優れた反射防止性を有していることが判明した。反射防止用積層体の性能発現機構から考えて、このような低い反射率は含フッ素重合体Bが硬化膜の表面、すなわちセルロース基材とは反対側の面に偏在し、低屈折率層を形成していることを裏付けている。また、耐スチールウール性の結果から耐擦傷性にも優れていることが判明した。これに対し、B成分を含有しない比較例1~4、6~13では、耐擦傷性には優れているが、反射率が3を超えてしまい反射防止性が劣ることが判明した。また、A1成分を含有しない比較例5においても、反射率が3を超えてしまい反射防止性が劣ることが判明した。さらに、実施例1~12および比較例5の硬化膜において、断面をスライスしてハードコート層のラマン分光測定日本電子株式会社製、形式JRS-SYSTEM2000を使用を行った。その結果、実施例1~12のハードコート層からは、トリアセチルセルロースのカルボニル基に由来する1740cm-1のピークが検出されたが、比較例5のハードコート層からはトリアセチルセルロースに由来するピークは検出されなかった。すなわち、実施例1~12のハードコート層中には、基材のトリアセチルセルロースが混入していることが示された。なお、実施例1~12において、硬化膜中のセルロース樹脂基材とは反対側におけるB含フッ素重合体の密度が硬化膜中のセルロース樹脂基材側におけるB含フッ素重合体の密度より高く、硬化膜中のセルロース樹脂基材側にはB含フッ素重合体が実質的に存在しなかった。これに対して、比較例5では、B含フッ素重合体の密度は硬化膜中でほぼ均一であった。本発明は、上述した実施形態に限定されるものではなく、種々の変形が可能である。例えば、本発明は、実施形態で説明した構成と実質的に同一の構成例えば、機能、方法および結果が同一の構成、あるいは目的および効果が同一の構成を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。"